СПОСОБ ИЗГОТОВЛЕНИЯ ТОЛСТЫХ СЕРНЫХ КАТОДОВ ДЛЯ LI-S АККУМУЛЯТОРОВ

1. Способ производства серного катода для перезаряжаемого энергонакопительного элемента, включающий этапы:
смешивания в сухом состоянии серосодержащего источника, проводящего вещества и связующего с образованием сухой смеси, и
смешивания сухой смеси с растворителем с образованием подходящей для обработки смеси,
причем количество растворителя, добавляемого к сухой смеси, ниже растворимости связующего, а предпочтительно значительно ниже растворимости связующего.
2. Способ по п.1, согласно которому растворитель выбран из группы, состоящей из воды, N-метилпирролидона, растворителей на спиртовой основе и диметилформамида.
3. Способ по п.1, дополнительно включающий этап обработки смеси на тоководе с образованием серного катода.
4. Способ по п.1, согласно которому серосодержащий источник содержит от 5 до 95% серы по объему, предпочтительно больше 50% серы, более предпочтительно больше 65% серы, а наиболее предпочтительно больше 75%.
5. Способ по п.1, согласно которому серосодержащий источник содержит приблизительно 80% серы по объему.
2
2
6. Способ по п.1, согласно которому серосодержащий источник выбран из группы, состоящей из: кристаллической серы, коллоидной серы, LiS и MoS.
7. Способ по п.1, согласно которому сухая смесь содержит от 1 до 40% связующего по объему, предпочтительно меньше 20%, более предпочтительно меньше 15% связующего, а наиболее предпочтительно меньше 10%.
8. Способ по п.7, согласно которому сухая смесь содержит приблизительно 5% связующего по объему.
9. Способ по п.7 согласно которому связующее выбрано из группы, состоящей из политетрафторэтилена (ПТФЭ), поливинилиденфторида (ПВДФ), связующих на основе камеди, таких как гуммиарабик, ксантановая камедь и гуаровая камедь, связующих на основе натуральной целлюлозы, полисахаридов, таких как Na-КМЦ, Li-КМЦ, альгинат натрия, полиакрилатов, алифатических полимеров, таких как поливинилбутираль (ПВБ), ароматических полимеров, таких как бутадиен-стирольный каучук.
10. Способ по п.7, согласно которому связующее на основе полисахарида выбрано из группы КМЦ, альгинат натрия и кристаллическая наноцеллюлоза.